(57)【要約】      （修正有）【課題】ジェルネイル材料及びアクリルネイル材料、ネイルマニキュア材料等に代表されるネイルアート材料を使用して形成されたネイルアート上に使用し、美的外観、特に表面光沢に優れた人工爪被覆組成物の提供。【解決手段】（ａ）１分子中に平均１個以上の（メタ）アクリレート基及び、１分子中に少なくとも１個以上のウレタン結合を有する重量平均分子量２００〜１００００のウレタン（メタ）アクリレート及び（ｂ）光重合性モノマー、（ｃ）光重合開始材を必須成分として含有し、（ａ）成分の平均アクリル当量が７８０〜２５００である人工爪被覆組成物。該人工爪被覆組成物は、ネイルアート材料を使用して形成されたネイルアート上に筆等を使用して塗布・被覆を行い、紫外線及び／または可視光線で硬化させて使用するものであり、優れた表面光沢性及び塗布操作性、耐変着色性等の各種特性を維持したまま、容易に除去可能である。【選択図】なし【特許請求の範囲】
【請求項１】
（ａ）１分子中に平均１個以上の（メタ）アクリレート基及び、１分子中に少なくとも１個以上のウレタン結合を有する重量平均分子量２００〜１００００のウレタン（メタ）アクリレート及び（ｂ）光重合性モノマー、（ｃ）光重合開始材を必須成分として含有し、（ａ）成分の平均アクリル当量が７８０〜２５００である事を特徴とする人工爪被覆組成物である。
ここで、アクリル当量は下記式（１）及び、平均アクリル当量は下記式（２）で与えられる。
アクリル当量：ｅ＝Ａ／Ｂ           （１）
平均アクリル当量：
2015189668.tif 000023
ここで、
Ａ：サイズ排除クロマトグラフィー法（一般にゲル浸透クロマトグラフィー法と呼ばれる場合もある）において測定されたポリスチレン換算の重量平均分子量
Ｂ：ウレタン（メタ）アクリレート１分子中の（メタ）アクリレート基の数
ｗｉ：添字ｉは“第ｉ番目の成分に関する”事を示し、（ａ）成分を１００重量部とした時の第ｉ番目のウレタン（メタ）アクリレートの重量分率
ｅｉ：添字ｉは“第ｉ番目の成分に関する”事を示し、第ｉ番目のウレタン（メタ）アクリレートのアクリル当量を示す。
【請求項２】
（ａ）少なくとも1種以上の１分子中に平均１個以上の（メタ）アクリレート基及び、１分子中に少なくとも１個のウレタン結合を有する重量平均分子量２００〜１００００のウレタン（メタ）アクリレート、６０．０〜８０．０重量部及び、（ｂ）光重合性モノマー、２０．０〜４０．０重量部及び、（ｃ）光重合開始材、１．０〜５．０重量部を含有し、（ａ）成分の平均アクリル当量が７８０〜２５００である事を特徴とする請求項１記載の人工爪被覆組成物。
【発明の詳細な説明】
【技術分野】
【０００１】
本発明は美的外観、特に表面光沢に優れた人工爪用の被覆組成物である。詳しくは、ジェルネイル材料及びアクリルネイル材料、ネイルマニキュア材料等に代表されるネイルアート材料を使用して形成されたネイルアート上に使用する表面被覆材料である。本発明の人工爪被覆組成物は、ネイルアート材料を使用して形成されたネイルアート上に筆等を使用して塗布・被覆を行い、紫外線及び／または可視光線で硬化させて使用する被覆組成物である。
【０００２】
本発明の人工爪被覆組成物を使用する事によって、美的外観に優れた表面光沢性を容易に得る事が出来ると共に、塗布・被覆及び光硬化に基づく簡便且つ早急な操作性が得られる。さらに、本発明の人工爪被覆組成物は長期間の日常生活に耐え得る強度を有し、長期的な表面光沢の維持及び耐変着色性を有している。
【０００３】
加えて、本発明の人工爪被覆組成物を使用する事によって人工爪被覆組成物の除去性能が飛躍的に改善される。
【背景技術】
【０００４】
ネイルアート材料の表面被覆材として使用される材料の特性としては、優れた表面光沢性及び塗布操作性、耐変着色性等が求められるが、特に表面光沢性に関しては最重要の特性である。
【０００５】
加えて、最近ではジェルネイル材料を使用したネイルアート除去時の時間的短縮と技術的容易性が求められ、優れた表面光沢性及び塗布操作性、耐変着色性等の各種特性を維持したまま、容易に除去可能な表面被覆材が注目されている。
【０００６】
ジェルネイル材料を使用するネイルアートは、アセトン等の有機溶剤を主成分とするネイルリムーバーと呼ばれる溶液を含浸させたワイプやコットンをネイルアート上に10分程度静置する事によって除去する方法が一般的である。この際にワイプやコットン中の有機溶剤の効果によりネイルアートが膨潤することによって除去可能となる。
【０００７】
しかし、一般的に表面光沢や変着色性に優れた人工爪被覆組成物は高い架橋密度に由来した硬化物物性を有し、特に耐溶剤性に優れていることから、上記通法によって容易に除去する事が困難である。
【０００８】
したがって、除去の際に人工爪被覆組成物をサンディングにより削り取ったり、ネイルマシンを使用して人工爪被覆組成物層を機械的に除去する必要があった。
【０００９】
このような人工爪被覆組成物の機械的除去にはネイルアート除去時の時間的損失及びネイリストの高い技術力が求められ、最近の市場要求と異なる事は明らかである。
【００１０】
次に、本発明の人工爪被覆組成物の一般的な使用方法を説明する。ジェルネイルを使用する基本的な施術方法としては、一般にナチュラルネイルジェルフローターと呼ばれる方法がある。ナチュラルネイルジェルフローターとはジェルネイルを天然爪上に塗布・重合/硬化させ、特別な美的外観を与える手法であり、ジェルネイル材料の施術方法として最も一般的である。その他にも、ジェルネイル材料を使用してネイルチップ上に施術を行う場合もある。
【００１１】
一般的な施術方法であるナチュラルネイルジェルフローターの場合は、通常次に記載する施術工程を行う。
（工程１）   天然爪表面をスポンジファイルでサンディングする。
（工程２）   ネイルクレンザーを染込ませたワイプで油分・ダストを拭取る。
（工程３）   クリアジェルを天然爪全体に塗布する。
（工程４）   光重合装置を使用して光重合を行う。
（工程５）   重合したクリアジェルの上面にカラージェルを使用してカラーリングやネイルアートを行う。
（工程６）   光重合装置を使用して光重合を行う。
（工程７）   必要に応じて工程５及び工程６を繰返し行う。
（工程８）   トップジェル（人工爪被覆組成物）を天然爪全体に塗布する。
（工程９）   光重合装置を使用して光重合を行う。
（工程１０） ジェルリムーバーまたは、ジェルクレンザーを染込ませたワイプを使用して表面未硬化ジェルを拭取る。
ここで、上記（工程８）記載のトップジェルが本発明の人工爪被覆組成物に該当する材料である。
【００１２】
ジェルネイル材料は、一般的な爪化粧料であるマニキュア（ネイルポリッシュやネイルラッカーと呼ばれる場合もある。）と比較して、光沢耐久性や耐磨耗性に優れており、上記のように施術工程に関しても比較的簡便であり、マニキュアの用に乾燥工程を必要としないことからネイルサロン等の主要施術メニューの一つである。
【００１３】
しかし、一般にトップジェルと呼ばれている本発明の人工爪被覆組成物は、上記施術（工程１０）記載のようにワイプを使用して表面未硬化ジェルを拭取るために、硬化面にワイプによる拭取り傷が生じ表面光沢性が低下する欠点を有している。そのため上記施術方法においても優れた表面光沢を発現する人工爪被覆組成物の開発が求められている。
【００１４】
次に、本発明の人工爪被覆組成物の一般的な除去方法を説明する。一般的な除去方法は通常次に記載する施術工程を行う。
（工程１）   ネイルリムーバーを含浸させたワイプまたは、コットンを除去するネイルアート上に設置する。
（工程２）   ネイルリムーバーの蒸散を防止する目的でワイプまたは、コットンを覆うようにアルミホイルを巻く。
（工程３）   約10分間室温環境で放置する。
（工程４）   アルミホイル及びワイプ等を取り外し、膨潤して柔軟になったネイルアートをキューティクルプッシャーやウッドスティック等を使用して除去する。
【００１５】
特開２００６−３１２５９６号公報には、マニキュア用有機溶媒系中に光硬化性樹脂と塗膜剥離剤とを混合したネイルマニキュアが開示されている。ここで、光重合開始材としてα‐ヒドロキシシクロヘキシルフェニルケトンを含む光硬化性樹脂が使用されており、かつ塗膜剥離剤として、ポリエステルウレタンアクリレートが使用されている。
また、当該発明のネイルマニキュアは、ベースコート剤とカラーポリッシュ剤との組み合わせから成る態様である。
さらに当該発明のネイルマニキュアにおいては、トリエチレングリコールジメタクリレート、ポリエーテル変性シリコーンオイル、エポキシメタアクリレート、エポキシアクリレート、エタノールが、更に使用されている。
当該発明は、速乾性であると共に、自爪の表面を傷めることなく剥がすことができる効果を有するものである。しかし、当該発明は、有機溶剤を含有する事から表面硬化性が不十分であり人工爪被覆組成物として使用した場合において、硬化面にワイプによる拭取り傷が生じ表面光沢性が低下する欠点を有している。
【００１６】
特開２００２−１６１０２５号公報には、重合性不飽和基含有化合物と光重合開始剤とを含有することを特徴とする光硬化性無溶剤型マニキュアが開示されている。ここで、重合性不飽和基含有化合物とは、重合性不飽和基を持つ単量体及びオリゴマーであり、例えば、ポリエチレングリコールジアクリレート、エトキシジエチレングリコールアクリレート、フェノキシエチルアクリレート、フェノキシポリエチレングリコールアクリレート等の多数の物質が挙げられている。また、該光硬化性無溶剤型マニキュアには、上記物質以外に、光重合開始助剤、着色剤、パール光沢剤、艶消剤、香料、紫外線吸収剤、湿潤剤、消泡剤、カップリング剤、揺変剤等が加えられ得ることが記載されている。しかし、当該発明においては人工爪被覆組成物として使用した場合の光沢性に関する検討は実施されておらず、当該発明より光沢性に関する知見が得られる事はない。
【００１７】
特開２００２−３２２０３４号公報には、生理学的に受容可能な媒体中にエチレン系二重結合を含むポリマー及び所定量のフリーラジカル光開始剤を含む光架橋性マニキュア組成物が開示されている。ここで、エチレン系二重結合を含むポリマーとして、エチレン系不飽和ポリエステル、（メタ）アクリレート側部基及び／又は末端基を含むポリエステル、（メタ）アクリレート基を含むポリウレタン及び／又はポリ尿素、（メタ）アクリレート基を含むポリエーテル、エポキシアクリレート、炭化水素ベースの側部及び／又は末端が有するエチレン系二重結合を含む少なくとも二つの官能基を含むポリ（Ｃ１−５０アルキル（メタ）アクリレート）、（メタ）アクリレート又は（メタ）アクリルアミド基を含むポリオルガノシロキサン、アクリレート基を含むペルフルオロポリエーテル、並びに（メタ）アクリレート又は（メタ）アクリルアミドを有するデンドリマー及び超分岐ポリマーが挙げられている。また、該光架橋性マニキュア組成物には、上記物質以外に、マニキュアにおいて通常使用される補助剤及び添加剤、例えば、顔料及び着色剤、可塑剤、合一剤、保存剤、ワックス、増粘剤、芳香剤、ＵＶ遮蔽材、ネイルケア化粧活性剤、拡散剤、消泡剤及び分散剤を、更に加え得ることが記載されている。該発明は、高い反応性を有する低分子量の分子を使用せず、隣接する生物学的基体に拡散するのを防止するために十分に大きな分子量を有する反応性成分（エチレン系二重結合を含むポリマー）を使用することにより、光架橋性化粧品組成物の毒性問題を解決しようとするものである。当該発明により光架橋性化粧品組成物の毒性問題は解決するが、高い反応性を有する低分子量の分子を使用していないために表面硬化性が不十分であり人工爪被覆組成物として使用した場合において、硬化面にワイプによる拭取り傷が生じ表面光沢性が低下する欠点を有している。
【００１８】
米国特許５４５６９０５号公報には、滑らかに塗布でき、また、丈夫で光沢があり数分で乾燥すると共に市販の除光液で容易に除去可能なマニキュアに関する発明が開示されている。当該発明に用いられるマニキュアは、ニトロセルロースからなる樹脂基材、メタクリレート、ジメタクリレート、これらの混合物からなる群から選択される光反応性モノマー、ベンジルケタールからなる光開始剤、重合阻害剤を含む。しかし、当該発明は樹脂基材としてニトロセルロースを使用しているために、表面硬化性が不十分であり人工爪被覆組成物として使用した場合において、硬化面にワイプによる拭取り傷が生じ表面光沢性が低下する欠点を有している。
【先行技術文献】
【特許文献】
【００１９】
【特許文献１】特開２００６−３１２５９６号公報
【特許文献２】特開２００２−１６１０２５号公報
【特許文献３】特開２００２−３２２０３４号公報
【特許文献４】米国特許５４５６９０５号公報
【発明の開示】
【発明が解決しようとする課題】
【００２０】
本発明はジェルネイル材料及びアクリルネイル材料、ネイルマニキュア材料等に代表されるネイルアート材料を使用して形成されたネイルアート上に使用する表面被覆組成物である。さらに本発明の人工爪被覆組成物はネイルアート材料を使用して形成されたネイルアート上に筆等を使用して塗布・被覆を行い、紫外線及び／または可視光線を使用して硬化させた後に、ワイプ等を使用して硬化物表面の未重合層を除去する使用方法において、美的外観に優れた表面光沢性を容易に得る事が出来ると共に、塗布・被覆及び光硬化に基づく簡便且つ早急な操作性を得る事を課題とする。
更なる課題としては、長期間の日常生活に耐え得る強度を有し、長期的な表面光沢の維持及び耐変着色性を有する事である。
【００２１】
加えて、市販ネイルリムーバーを使用した一般的なジェルネイルの除去方法によって容易に除去可能な表面被覆組成物を提供する事である。
【課題を解決するための手段】
【００２２】
本発明は（ａ）１分子中に平均１個以上の（メタ）アクリレート基及び、１分子中に少なくとも１個以上のウレタン結合を有する重量平均分子量２００〜１００００のウレタン（メタ）アクリレート及び（ｂ）光重合性モノマー、（ｃ）光重合開始材を必須成分として含有し、（ａ）成分の平均アクリル当量が７８０〜２５００である事を特徴とする人工爪被覆組成物である。
ここで、アクリル当量は下記式（１）及び、平均アクリル当量は下記式（２）で与えられる。
アクリル当量：ｅ＝Ａ／Ｂ           （１）
平均アクリル当量：
2015189668.tif 000002
ここで、
Ａ：サイズ排除クロマトグラフィー法（一般にゲル浸透クロマトグラフィー法と呼ばれる場合もある）において測定されたポリスチレン換算の重量平均分子量
Ｂ：ウレタン（メタ）アクリレート１分子中の（メタ）アクリレート基の数
ｗｉ：添字ｉは“第ｉ番目の成分に関する”事を示し、（ａ）成分を１００重量部とした時の第ｉ番目のウレタン（メタ）アクリレートの重量分率
ｅｉ：添字ｉは“第ｉ番目の成分に関する”事を示し、第ｉ番目のウレタン（メタ）アクリレートのアクリル当量を示す。
【００２３】
さらに本発明は（ａ）少なくとも1種以上の１分子中に平均１個以上の（メタ）アクリレート基及び、１分子中に少なくとも１個のウレタン結合を有する重量平均分子量２００〜１００００のウレタン（メタ）アクリレート、６０．０〜８０．０重量部及び、（ｂ）光重合性モノマー、２０．０〜４０．０重量部及び、（ｃ）光重合開始材、１．０〜５．０重量部を含有し、（ａ）成分の平均アクリル当量が７８０〜２５００である事を特徴とする請求項１記載の人工爪被覆組成物である。
【発明の効果】
【００２４】
本発明の人工爪被覆組成物は、ネイルアート材料を使用して形成されたネイルアート上に筆等を使用して塗布・被覆を行い、紫外線及び／または可視光線を使用して硬化させた後に、ワイプ等を使用して硬化物表面の未重合層を除去する事によって、美的外観に優れた表面光沢性を容易に得る事が出来ると共に、塗布・被覆及び光硬化に基づく簡便且つ早急な操作性を得る事ができる。さらに長期間の日常生活に耐え得る強度を有し、長期的な表面光沢の維持及び耐変着色性を有する事が出来る。
【００２５】
さらに本発明の人工爪被覆組成物を用いる事によって、市販ネイルリムーバーを使用した一般的なジェルネイルの除去方法によって容易に除去可能な表面被覆組成物を得る事が出来る。
【発明を実施するための最良の形態】
【００２６】
本発明において（メタ）アクリレート基とは、アクリレート基及びメタクリレート基の包括的表記である。
【００２７】
本発明における（ａ）１分子中に平均２個以上の（メタ）アクリレート基及び、１分子中に少なくとも１個のウレタン結合を有する重量平均分子量１０００〜３００００のウレタン（メタ）アクリレートオリゴマーとは公知のものが使用できる。
例えば、エチレングリコ−ル、プロピレングリコ−ル、ブチレングリコ−ル、ネオペンチルグリコ−ル、１，６−ヘキサンジオ−ル、トリメチロ−ルプロパン、グリセリン、ジグリセリン、ペンタエリスリト−ル、ポリエステルポリオ−ル、ポリカプロラクトンポリオ−ル及びポリエ−テルポリオ−ルなどの水酸基含有化合物とポリイソシアネ−ト化合物とを反応させてポリウレタンポリオ−ル（１分子中に２個以上の水酸基を含有するポリウレタン化合物）またはポリウレタンポリイソシアネ−ト（１分子中に２個以上のイソシアネ−ト基を含有するポリウレタン化合物）を製造し、次いでポリウレタンポリオ−ルとイソシアネ−ト基含有アクリレ−トモノマ−や（メタ）アクリル酸とを、また、ポリウレタンポリイソシアネ−トと水酸基含有アクリレ−トモノマ−とをアクリル重合反応を防ぎながら夫々を反応させることにより得られる。
該オリゴマ−（ａ）は水酸基を含有していても、もしくは含有していなくてもよい。
【００２８】
ここで、ポリイソシアネ−ト化合物としては、好ましい例として、例えば、ヘキサメチレンジイソシアネ−ト、トリメチレンジイソシアネ−ト、１，４−テトラメチレンジイソシアネ−ト、ペンタメチレンジイソシアネ−ト、リジンジイソシアネ−トなどの脂肪族ポリイソシアネ−ト類、イソホロンジイソシアネ−ト、４−４´−メチレンビス（シクロヘキシルイソシアネ−ト）などの脂環式ポリイソシアネ−ト類、これらのポリイソシアネ−トのビウレットタイプ付加物、及びイソシアヌル環タイプ付加物などが挙げられる。イソシアネ−ト基含有アクリレ−トモノマ−としては、例えば、イソシアナトエチル（メタ）アクリレ−ト等を挙げることができる。
【００２９】
また、水酸基含有アクリレ−トモノマ−としては、例えば、２−ヒドロキシエチル（メタ）アクリレ−ト、２−ヒドロキシプロピル（メタ）アクリレ−ト、３−ヒドロキシプロピル（メタ）アクリレ−ト、ヒドロキシブチル（メタ）アクリレ−ト、（ポリ）アルキレングリコ−ルモノアクリレ−ト等を挙げる事ができる。さらにこれらのモノマ−とラクトン（例えば、ε−カプロラクトン等）との付加物なども挙げることができる。
【００３０】
また、本発明において重量平均分子量とはサイズ排除クロマトグラフィー法（一般にゲル浸透クロマトグラフィー法と呼ばれる場合もある）において測定されたポリスチレン換算の重量平均分子量であり、本発明に関わるウレタン（メタ）アクリレートオリゴマーの重量平均分子量としては、１０００−３００００が好ましく、特に好ましくは１０００−１００００である。この範囲にすることによって組成物の反応性を損なうことなく良好な光沢性、耐着色性を得ることができると共に、粘度調整も容易である。
【００３１】
本発明における（ａ）成分の配合割合としては、６０．０〜８０．０重量部の範囲であり、好ましくは６５．０〜７５．０重量部である。（ａ）成分を範囲外の配合割合で使用した場合は組成物の反応性を損ない良好な光沢性及び耐着色性、操作性を得ることが出来ない。更に、（ａ）成分としては混合物を含み、その組合せは２種類に限らず３種類以上であってもよい。
【００３２】
本発明における（ｂ）成分としては、下記式（化１）及び／又は、下記式（化２）で示される化合物である。
（化１）
2015189668.tif 000003
（式中、Ｒは水素原子またはメチル基を示し、ｎは１〜１４までの整数である。）
（化２）
2015189668.tif 000004
（式中、Ｒは水素原子またはメチル基を示し、ｎは４〜１０までの整数である。）
【００３３】
（ｂ）成分において好ましくは、
（化３）エチレングリコールジ（メタ）アクリレート
2015189668.tif 000005
（式中、Ｒは水素原子またはメチル基を示す。）
（化４）ジエチレングリコールジ（メタ）アクリレート
2015189668.tif 000006
（式中、Ｒは水素原子またはメチル基を示す。）
（化５）トリエチレングリコールジ（メタ）アクリレート
2015189668.tif 000007
（式中、Ｒは水素原子またはメチル基を示す。）
（化６）テトラエチレングリコールジ（メタ）アクリレート
2015189668.tif 000008
（式中、Ｒは水素原子またはメチル基を示す。）
（化７）ポリエチレングリコール（ＥＯ＝９）ジ（メタ）アクリレート
2015189668.tif 000009
（式中、Ｒは水素原子またはメチル基を示す。）
（化８）ポリエチレングリコール（ＥＯ＝１４）ジ（メタ）アクリレート
2015189668.tif 000010
（式中、Ｒは水素原子またはメチル基を示す。）
（化９）１，４ブタンジオールジ（メタ）アクリレート
2015189668.tif 000011
（式中、Ｒは水素原子またはメチル基を示す。）
（化１０）１，６ヘキサンジオールジ（メタ）アクリレート
2015189668.tif 000012
（式中、Ｒは水素原子またはメチル基を示す。）
（化１１）１，９ノナンジオールジ（メタ）アクリレート
2015189668.tif 000013
（式中、Ｒは水素原子またはメチル基を示す。）
（化１２）１，１０デカンジオールジ（メタ）アクリレート
2015189668.tif 000014
（式中、Ｒは水素原子またはメチル基を示す。）
【００３４】
また本発明は（ａ）成分の平均アクリル当量が７８０〜２５００である事を特徴とする人工爪被覆組成物である。ここで、アクリル当量は下記式（１）及び、平均アクリル当量は下記式（２）で与えられる。
アクリル当量：ｅ＝Ａ／Ｂ           （１）
平均アクリル当量：
2015189668.tif 000015
（２）
ここで、
Ａ：サイズ排除クロマトグラフィー法（一般にゲル浸透クロマトグラフィー法と呼ばれる場合もある）において測定されたポリスチレン換算の重量平均分子量
Ｂ：ウレタン（メタ）アクリレート１分子中の（メタ）アクリレート基の数
ｗｉ：添字ｉは“第ｉ番目の成分に関する”事を示し、（ａ）成分を１００重量部とした時の第ｉ番目のウレタン（メタ）アクリレートの重量分率
ｅｉ：添字ｉは“第ｉ番目の成分に関する”事を示し、第ｉ番目のウレタン（メタ）アクリレートのアクリル当量を示す。
【００３５】
また、本発明において（ａ）成分の平均アクリル当量が７８０〜２５００の範囲内にある事が好ましく、良好な光沢性及び耐着色性と共に、除去性に優れた人工爪被覆組成物を得ることが出来る。平均アクリル当量が範囲外である（ａ）成分を使用した場合は、人工爪被覆組成物としての良好な光沢性及び耐着色性、除去性を得ることが出来ない。
【００３６】
本発明における（ｂ）成分の配合割合としては、５．０〜４０．０重量部の範囲であり、好ましくは１０．０〜３５．０重量部である。（ｂ）成分を範囲外の配合割合で使用した場合は組成物の反応性を損ない良好な光沢性及び耐着色性、操作性を得ることが出来ない。更に、（ｂ）成分としては混合物を含み、その組合せは２種類に限らず３種類以上であってもよい。
【００３７】
本発明における（ｃ）光重合開始材としては、光重合開始材としては公知のものが使用でき、光重合開始材の例としては、ベンゾインエーテル類、ベンジルケタール類、α-ジアルコキシアセトフェノン類、α-ヒドロキシアルキルフェノン類、α-アミノアルキルフェノン、アシルフォスフィンオキサイド類、ベンゾフェノン類、チオキサントン類、チタノセン類等が挙げられ、好ましくは、α-ヒドロキシアルキルフェノン類、アシルフォスフィンオキサイド類である。
【００３８】
本発明における（ｃ）光重合開始材の配合割合としては、１．０〜５．０重量部であり好ましくは、１．５〜４．５重量部である。（ｃ）成分を範囲外の配合割合で使用した場合は組成物の反応性を損ない良好な光沢性及び耐着色性を得ることが出来ない。更に、（ｃ）成分としては混合物を含み、その組合せは２種類に限らず３種類以上であってもよい。
【００３９】
本発明においては、（ａ）（ｂ）（ｃ）成分以外に、ジェルネイル組成物において通常使用される（メタ）アクリレート基を有する化合物を更に加え得ることができ、具体的に例示すれば次の通りである。１個の（メタ）アクリレート基を有する化合物：メトキシエチレングリコール（メタ）アクリレート、メトキシポリエチレングリコール（メタ）アクリレート、フェノキシエチレングリコール（メタ）アクリレート、フェノキシポリエチレングリコール（メタ）アクリレート、２−ヒドロキシ−３−フェノキシプロピル（メタ）アクリレート、２−（メタ）アクリロイロキシエチルコハク酸、２−（メタ）アクリロイロキシエチルフタル酸、２−（メタ）アクリロイロキシプロピルヘキサフタル酸、ステアリル（メタ）アクリレート、３−クロロ−２−ヒドロキシプロピル（メタ）アクリレート、イソボロニル（メタ）アクリレート
【００４０】
２個の（メタ）アクリレート基を有する化合物：１,６-ヘキサンジオールジ（メタ）アクリレート、１，９−ノナンジオールジ（メタ）アクリレート、１，１０-デカンジオールジ（メタ）アクリレート、ネオペンチルグリコールジ（メタ）アクリレート、２-メチル-１，８-オクタンジオールジ（メタ）アクリレート、グリセリンジ（メタ）アクリレート、エチレングリコールジ（メタ）アクリレート、ポリエチレングリコールジ（メタ）アクリレート、プロピレングリコールジ（メタ）アクリレート、ポリプロピレングリコールジ（メタ）アクリレート、エトキシ化ポリプロピレングリコールジ（メタ）アクリレート、エトキシ化プロピレングリコールジ（メタ）アクリレート、エトキシ化ビスフェノールＡジ（メタ）アクリレート、プロポキシ化ビスフェノールＡジ（メタ）アクリレート、プロポキシ化エトキシ化ビスフェノールＡジ（メタ）アクリレート、トリシクロデカンジメタノールジ（メタ）アクリレート
【００４１】
３個以上の（メタ）アクリレート基を有する化合物：トリメチロールプロパントリ（メタ）アクリレート、エトキシ化トリメチロールプロパントリ（メタ）アクリレート、エトキシ化グリセリントリ（メタ）アクリレート、ジトリメチロールプロパンテトラ（メタ）アクリレート、ペンタエリスリトールトリ（メタ）アクリレート、ペンタエリスリトールテトラ（メタ）アクリレート、プロポキシ化ペンタエリスリトールテトラ（メタ）アクリレート、エトキシ化ペンタエリスリトール（メタ）アクリレート、ジペンタエリスリトールヘキサ（メタ）アクリレート、エトキシ化イソシアヌル酸トリ（メタ）アクリレート
【００４２】
本発明においては、（ａ）（ｂ）（ｃ）成分以外に、ジェルネイル組成物において通常使用される補助剤及び添加剤、例えば、顔料及び着色剤、レベリング剤、可塑剤、酸化防止剤、重合促進材、重合禁止材、合一剤、保存剤、ワックス、増粘剤、芳香剤、ＵＶ遮蔽材、ネイルケア化粧活性剤、拡散剤、消泡剤及び分散剤を、更に加え得ることが出来る。
【実施例】
【００４３】
［実施例において人工爪被覆組成物の調製に用いた成分とその略号］
（ａ）１分子中に平均１個以上の（メタ）アクリレート基及び、１分子中に少なくとも１個以上のウレタン結合を有する重量平均分子量２００〜１００００のウレタン（メタ）アクリレート
2015189668.tif 000016
（ｂ）光重合性モノマー
2015189668.tif 000017
（Ｃ）光重合開始材
ＭＡＰＯ：ジフェニル（2,4,6-トリメチルベンゾイル）フォスフィンオキサイド
【００４４】
［人工爪被覆組成物の調製］
表２〜表４の配合割合に従い、それぞれの成分を大気圧下２３℃の条件で自転・公転式混合機を使用して混合し均一液状の人工爪組成物を調製した。調製した人工爪組成物約１０．０ｇを、黒色遮光ジャー容器に充填し光沢度測定及び施術評価に使用した。
【００４５】
［光沢度測定］
ガラス平板上にスペーサーを使用して人工爪被覆組成物を厚さ０．１−０．２ｍｍになるように塗布した。塗布面上部より市販ジェルネイル用光硬化装置（商品名「プレストLEDライト（ネイルラボ社製）」）を使用して２０秒間の光照射を行った後にエタノールを浸み込ませたティッシュペーパー（商品名［スコッティフェイシャルティシュー（日本製紙クレシア社製）］）を使用して人工爪被覆組成物の表面未重合層部分を除去した。ここで、未重合層の拭取り回数は３回とし、拭取り方向は３回とも同方向である。また、一つの人工爪被覆組成物に対して３個の光沢度測定用試料製作を実施した。
次に、光沢度計（HORIBA Gloss Checker IG-331）を使用して６０度光沢を測定した。また、測定は２３℃大気圧下、試料作製２０分後に実施した。
優れた表面光沢を有する人工爪被覆組成物の判断尺度としては、上記光沢度測定方法において光沢度８０．０以上である。光沢度８０．０未満においては、未重合層拭取り時のワイプによる擦傷が人工爪被覆組成物硬化面上に目視において確認できる程度に発生し、美的外観を損なうものである。
【００４６】
［粘度測定］
調製した人工爪被覆組成物を５０mＬガラス製サンプル容器に５０ｇ充填し、これを粘度測定用試料とした。ローター回転式粘度計（東機産業株式会社製、型式：ＲＢ８０Ｌ）を使用して２３℃環境下で粘度測定を行った。なお、粘度はローターの回転開始１８０秒後の測定値とした。
【００４７】
本発明の人工爪被覆組成物の粘度範囲としては、１〜１００［Ｐａ．ｓ］であり好ましくは、１〜３０［Ｐａ．ｓ］である。粘度値が１００［Ｐａ．ｓ］以上においては、人工爪被覆組成物を操作する場合に糸曳現象が顕著に認められると共に、高粘度であることから均一な塗布表面を形成できない為に人工爪被覆組成物の操作性において特性が劣る。また、粘度値が１［Ｐａ．ｓ］未満においては、低粘度であることから、塗布した人工爪被覆組成物が塗布面から垂れ落ちる等の現象が認められ、均一な塗布表面を形成できない為に人工爪被覆組成物の操作性において特性が劣る。
【００４８】
また、５〜１００［Ｐａ．ｓ］までの粘度範囲においては、クリーム容器、軟膏容器、コンテナ容器等に充填し使用者が筆等を使用して用いる包装形態である事が好ましく、１〜１０［Ｐａ．ｓ］までの粘度範囲においては、マニキュア容器に代表されるハケ付容器に充填した包装形態とする事が好ましい。
【００４９】
［着色試験及び色差測定］
調製した人工爪被覆組成物の硬化物に対する耐着色性評価として着色試験を実施した。さらに分光測色計により測定した着色試験前後の色差（ΔＥ＊）を着色度の評価尺度として使用した。
(1)  着色液として０．１ｗｔ％ローダミン水溶液を調製した。
(2)  厚さ０．５ｍｍのスペーサー及び２枚のガラス板を使用して、厚さ０．５ｍｍ、直径２５ｍｍの円盤状硬化物を作製しこれを着色試験用試験片とした。なお、光照射条件は市販ジェルネイル用光硬化装置（商品名「プレストLEDライト（ネイルラボ社製）」）を使用して上下面各２０秒間とした。
(3)  着色試験用試験片作製翌日に分光測色計（コニカミノルタ社製、ＣＭ−２００２）を使用して色度（Ｌ＊１、ａ＊１、ｂ＊１）を測定した。（ここで、着色試験用試験片の背後に標準白色板を置いて、Ｃ光源、測色視野角２°条件で測定を実施した。）
(4)  測色終了後に着色試験用試験片を着色液（０．１wt%ローダミン水溶液）に浸漬し静置した。浸漬開始から９０分間後に着色試験用試験片を着色液から取り出し、流水下で３０秒間洗浄及び乾燥した。
(5)  着色試験用試験片の洗浄及び乾燥直後に分光測色計（コニカミノルタ社製、ＣＭ−２００２）を使用して色度（Ｌ＊２、ａ＊２、ｂ＊２）を測定した。（ここで、着色試験用試験片の背後に標準白色板を置いて、Ｃ光源、測色視野角２°条件で測定を実施した。）
(6)  次に、色差ΔＥ＊を下記式に基づき算出した。
ΔＥ＊=｛（Ｌ＊１−Ｌ＊２）２+（ａ＊１−ａ＊２）２+（ｂ＊１−ｂ＊２）２｝１／２
【００５０】
本実施例では着色試験前後の色差（ΔＥ＊）を着色度の評価尺度として使用し、色差（ΔＥ＊）が小さい程、着色性が低く耐着色性に優れていることを示す。なお、人工爪被覆組成物として好ましい色差（ΔＥ＊）は１０．０以下である。
【００５１】
［施術評価］
施術者としては日本ネイリスト協会認定ネイリストが各３名の被験者に対して、下記の施術方法に従って施術を実施し、施術時の操作性及び、施術直後の人工爪被覆組成物の艶（光沢性）、施術２週間後の人工爪被覆組成物の艶（光沢性）、耐変着色性、除去性を評価した。
【００５２】
施術方法：一般的な施術方法であるナチュラルネイルジェルフローターを次の工程に従って施術した。
（工程１）   天然爪表面をスポンジファイルでサンディングする。
（工程２）   ネイルクレンザーを染込ませたワイプで油分・ダストを拭取る。
（工程３）   クリアジェル（市販製品名：LED GELプレストクリアジェル（ネイルラボ社製））を天然爪全体に塗布する。
（工程４）   光重合装置（市販製品名：LED GELプレストＬＥＤライト（ネイルラボ社製））を使用して２０秒間光重合を行う。
（工程５）   重合したクリアジェルの上面にカラージェル（市販製品名：LED GELプレストカラージェル（ネイルラボ社製））を使用してカラーリングを行う。
（工程６）   光重合装置（市販製品名：LED GELプレストＬＥＤライト（ネイルラボ社製））を使用して２０秒間光重合を行う。
（工程７）   再度（工程５）を行う。
（工程８）   再度（工程６）を行う。
（工程９）   実施例または比較例の天然爪被覆組成物を塗布する。
（工程１０）   光重合装置（市販製品名：LED GELプレストＬＥＤライト（ネイルラボ社製））を使用して２０秒間光重合を行う。
（工程１１）   ジェルクレンザーを染込ませたワイプを使用して表面未硬化ジェルを拭取る。
【００５３】
除去方法：ネイルクレンザー（主成分：アセトン）を使用した一般的なジェルネイルの除去方法に従って、除去を行った。
（工程１）      ワイプにネイルクレンザーを染込ませる。
（工程２）      ネイルクレンザーを染込ませたワイプを除去するジェルネイル上に配置する
（工程３） ネイルクレンザーの蒸散を防止するために、適切な寸法に裁断したアルミホイルをワイプ及び爪、指先を覆う様に巻き囲む。（本工程は、除去ジェルネイル毎に実施する。）
（工程４）      １０分間放置する
（工程５）      １０分経過後、アルミホイル及びワイプを取り除く。
（工程６）      ウッドスティックやキューティクルプッシャー、スパチュラ等を使用して、ネイルクレンザーによって膨潤し軟かくなったジェルネイルを除去する。
【００５４】
2015189668.tif 000018
【００５５】
2015189668.tif 000019
【００５６】
表２に示した、人工爪被覆組成物２及び３、４、５は本発明の構成要件を満たす実施例１及び２、３、４である。実施例１及び２、３、４は８０．０以上の良好な光沢度であり着色試験前後の色差に関しても１０．０以下の良好な結果であった。さらに全ての施術評価結果に関して良好な結果が得られ、人工爪被覆組成物として優れた特性を有する事を確認した。
【００５７】
しかし、表２に示した人工爪被覆組成物１は成分（ａ）の平均アクリル当量が７８０〜２５００の範囲外であり本発明の構成要件を満たさない比較例１である。比較例１は８０．０以上の良好な光沢度であり着色試験前後の色差に関しても１０．０以下の良好な結果であった。しかし施術評価においても操作性及び、艶、艶の耐久性、耐着色性に関して良好な結果が得られたものの膨潤によるジェルネイル硬化物の軟化及び脆化が不十分であり、ウッドスティックやキューティクルプッシャー、スパチュラ等によるジェルネイル硬化物の除去が困難であったために除去性について不良であった。
【００５８】
2015189668.tif 000020
【００５９】
表３に示した、人工爪被覆組成物８及び９は本発明の構成要件を満たす実施例５及び６である。実施例５及び６は８０．０以上の良好な光沢度であり着色試験前後の色差に関しても１０．０以下の良好な結果であった。さらに全ての施術評価結果に関して良好な結果が得られ、人工爪被覆組成物として優れた特性を有する事を確認した。
【００６０】
しかし、表３に示した人工爪被覆組成物６及び７は成分（ａ）の平均アクリル当量が７８０〜２５００の範囲外であり本発明の構成要件を満たさない比較例２及び３である。比較例２及び３は８０．０以上の良好な光沢度であり着色試験前後の色差に関しても１０．０以下の良好な結果であった。しかし施術評価においても操作性及び、艶、艶の耐久性、耐着色性に関して良好な結果が得られたものの膨潤によるジェルネイル硬化物の軟化及び脆化が不十分であり、ウッドスティックやキューティクルプッシャー、スパチュラ等によるジェルネイル硬化物の除去が困難であったために除去性について不良であった。
【００６１】
2015189668.tif 000021
【００６２】
表４に示した、人工爪被覆組成物１３及び１４は本発明の構成要件を満たす実施例７及び８である。実施例７及び８は８０．０以上の良好な光沢度であり着色試験前後の色差に関しても１０．０以下の良好な結果であった。さらに全ての施術評価結果に関して良好な結果が得られ、人工爪被覆組成物として優れた特性を有する事を確認した。
【００６３】
しかし、表４に示した人工爪被覆組成物１０及び１１、１２は成分（ａ）の平均アクリル当量が７８０〜２５００の範囲外であり本発明の構成要件を満たさない比較例４及び５、６である。比較例４及び５、６は８０．０以上の良好な光沢度であるが、着色試験前後の色差に関しては１０．０以上であり不良であった。さらに施術評価において、操作性及び、艶、艶の耐久性、除去性に関して良好な結果が得られたものの施術２週間後の人工爪被覆組成物に着色が認められ、人工爪被覆組成物の耐着色性として不良であった。
【００６４】
2015189668.tif 000022
【００６５】
表５に示した、人工爪被覆組成物１６及び１７、１８、１９は本発明の構成要件を満たす実施例９及び１０、１１、１２である。実施例９及び１０、１１、１２は８０．０以上の良好な光沢度であり着色試験前後の色差に関しても１０．０以下の良好な結果であった。さらに全ての施術評価結果に関して良好な結果が得られ、人工爪被覆組成物として優れた特性を有する事を確認した。
【００６６】
しかし、表５に示した人工爪被覆組成物１５は成分（ａ）の平均アクリル当量が７８０〜２５００の範囲外であり本発明の構成要件を満たさない比較例７である。比較例１は８０．０以上の良好な光沢度であり着色試験前後の色差に関しても１０．０以下の良好な結果であった。しかし施術評価においても操作性及び、艶、艶の耐久性、耐着色性に関して良好な結果が得られたものの膨潤によるジェルネイル硬化物の軟化及び脆化が不十分であり、ウッドスティックやキューティクルプッシャー、スパチュラ等によるジェルネイル硬化物の除去が困難であったために除去性について不良であった。